МАССА ДЛЯ ПРОИЗВОДСТВА КИРПИЧА
MIXTURE FOR BRICK MANUFACTURE

Изобретение относится к промышленности строительных материалов и касается составов масс для производства кирпича.
Известна масса для производства кирпича, содержащая, мас.%: глину 15,0-50,0;молотое кварцевое стекло 20,0-50,0 [1].
Задача изобретения состоит в повышении морозостойкости кирпича, полученного из массы.
Технический результат достигается тем, что масса для производства кирпича, содержащая глину, дополнительно содержит циркон, галит, тальк и кварцевый песок при следующем соотношении компонентов, мас.%: глина 79,8-81,9; циркон 2,5-3,5; галит 0,1-0,2; тальк 5,5-6,5; кварцевый песок 9,0-11,0.
Составы керамической массы приведены в таблице.
Таблица
Компоненты
Состав, мас.%:
1
2
Глина
79,8
81,9
Циркон
2,5
3,5
Галит
0,2
0,1
Тальк
6,5
5,5
Кварцевый песок
11,0
9,0
Морозостойкость (замораживание до -18°C - оттаивание), циклы
~80
~80
Для приготовления керамической массы могут быть использованы качественные кирпичные глины любых месторождений.
Массу приготавливают следующим образом.
Глину сушат и размалывают до порошкообразного состояния. Циркон, тальк и галит по отдельности размалывают до полного прохождения через сетку 014. Все компоненты (глину, циркон, галит, тальк и кварцевый песок) смешивают. Влажность массы выбирают в пределах 11-13%. Возможно предварительное растворение галита в воде, используемой для увлажнения керамической массы. Из полученной массы прессуют кирпич, который обжигают при температуре 1100-1150°C. Поверхность обожженного кирпича (ложок, тычок) покрывают слоем глазурной суспензии и обжигают при температуре 850-900°C.
Источники информации
1. JP 10167800 A1, 1998.